(57)【要約】【課題】優れた速乾性と耐チヂミ性を有することにより、1Ｄａｙ２Ｃｏａｔが可能となり、同時に、耐候性を有する塗膜が得られる塗料組成物、および当該塗料組成物を硬化させた塗膜、さらには当該塗料組成物を硬化させた塗膜の上に当該塗料組成物を硬化させた塗膜が積層された複層塗膜物を提供する。【解決手段】フェノール変性アルキド樹脂（Ｉ）と、ウレタン変性アルキド樹脂（II）と、アルキド樹脂（III）とが、特定の組成で配合された塗料組成物とする。【選択図】なし【特許請求の範囲】
【請求項１】
基材上に塗膜を形成する塗料組成物であって、
フェノール変性アルキド樹脂（Ｉ）と、ウレタン変性アルキド樹脂（II）と、アルキド樹脂（III）と、を含み、
前記フェノール変性アルキド樹脂（Ｉ）の含有量は、前記塗料組成物における樹脂固形分１００質量部に対して５〜４５質量部であり、
前記ウレタン変性アルキド樹脂（II）の含有量は、前記塗料組成物における全樹脂固形分１００質量部に対して５〜４５質量部である塗料組成物。
【請求項２】
前記ウレタン変性アルキド樹脂（II）のウレタン変性率は、１０〜１５％である、請求項１に記載の塗料組成物。
【請求項３】
前記塗料組成物の顔料体積濃度（ＰＶＣ）は、２０．０〜３５．０％である、請求項１または２に記載の塗料組成物。
【請求項４】
さらに防錆顔料を含む、請求項１〜３いずれかに記載の塗料組成物。
【請求項５】
下塗り塗料である、請求項１〜４いずれかに記載の塗料組成物。
【請求項６】
上塗り塗料である、請求項１〜４いずれかに記載の塗料組成物。
【請求項７】
請求項１〜４いずれかに記載の塗料組成物を硬化させた塗膜。
【請求項８】
請求項１〜４いずれかに記載の塗料組成物を硬化させた塗膜の上に、請求項１〜４いずれかに記載の塗料組成物を硬化させた塗膜が積層された複層塗膜。
【発明の詳細な説明】
【技術分野】
【０００１】
本発明は塗料組成物、塗膜および複層塗膜に関する。さらに詳しくは、優れた速乾性と耐チヂミ性により、1Ｄａｙ２Ｃｏａｔが可能となり、同時に耐候性を有する塗膜が得られる塗料組成物、当該塗料組成物を硬化させた塗膜、および当該塗料組成物を硬化させた塗膜の上に当該塗料組成物を硬化させた塗膜が積層された複層塗膜に関する。
【背景技術】
【０００２】
従来、合成樹脂調合ペイント等の酸化重合タイプの塗料は、安価で隠蔽性、作業性および仕上がり性に優れるため、鉄部や木部を中心に幅広く使用されている。酸化重合タイプの塗料としては、例えば、アルキド樹脂を主成分とする溶剤型塗料組成物が挙げられる。
【０００３】
アルキド樹脂を主成分とする酸化重合タイプの溶剤型塗料組成物は、優れた塗装作業性、付着性を有し、常温乾燥型の塗料となる。しかしながら、建築外装等の屋外での使用においては、耐候性について、いまだ満足できない場合があった。
【０００４】
また、塗装作業性については、１日に２回の塗装を実施する、所謂１Ｄａｙ２Ｃｏａｔが実施できれば効率のよい塗装作業となる。所謂１Ｄａｙ２Ｃｏａｔとは、例えば、対象物に塗装６時間後に、形成された塗膜上にさらに塗装を重ねる塗装方法である。したがって、１Ｄａｙ２Ｃｏａｔを実施するためには、常温で速乾性の塗料組成物が必要となる。
【０００５】
これに対して、アルキド樹脂を主成分とする溶剤型塗料組成物の乾燥速度は、いまだ不十分な状況であり、６時間程度の間隔で塗り重ねた複層塗膜には、下塗り（１層目）の乾燥が不十分なままで上塗り（２層目）を塗装すると、塗膜面がチヂミ状態になる、リフティングの発生が問題となっていた。
【０００６】
ここで、優れた耐候性を有する塗膜を形成できる塗料組成物としては、ポリエステル樹脂のエステル交換反応により解重合させて得られる樹脂組成物と、イソシアネート基を有する化合物とを反応させて得られる樹脂組成物の存在下において、ラジカル重合性二重結合基を有する化合物を重合させて得られる塗料用樹脂組成物が提案されている（特許文献１参照）。
【０００７】
しかしながら、特許文献１に記載の塗料組成物の乾燥性については、塗装４時間後に手につかないレベルとなっており、その速乾性については、未だ満足できるものではなかった。
【０００８】
また、複数回塗り重ねた時のチヂミの発生を抑制することを目的として、特定のアルキド変性アクリル樹脂および特定量のアミン化合物を含む常温硬化型の塗料組成物が提案されている（特許文献２参照）。
【０００９】
しかしながら、特許文献２に記載されたチヂミ性は、４０℃７日間という乾燥条件で確認されたものであり、１Ｄａｙ２Ｃｏａｔが実施できるレベルの優れた速乾性については、いまだ満足できるものではなかった。
【先行技術文献】
【特許文献】
【００１０】
【特許文献１】特開２０１２−０７２２４５号公報
【特許文献２】特開２０１４−１９６４０２号公報
【発明の概要】
【発明が解決しようとする課題】
【００１１】
本発明は、上記の背景技術に鑑みてなされたものであり、優れた速乾性と耐チヂミ性により、1Ｄａｙ２Ｃｏａｔが可能となり、同時に耐候性を有する塗膜が得られる塗料組成物、および当該塗料組成物を硬化させた塗膜、さらには当該塗料組成物を硬化させた塗膜の上に当該塗料組成物を硬化させた塗膜が積層された複層塗膜物を提供することにある。
【課題を解決するための手段】
【００１２】
本発明者らは、上記課題を解決するため、鋭意検討を行った。そして、塗料組成物に、フェノール変性アルキド樹脂（Ｉ）と、ウレタン変性アルキド樹脂（II）と、アルキド樹脂（III）とを、特定の組成で含有させれば、上記課題を解決できることを見出し、本発明を完成させるに至った。
【００１３】
すなわち、本発明は、基材上に塗膜を形成する塗料組成物であって、フェノール変性アルキド樹脂（Ｉ）と、ウレタン変性アルキド樹脂（II）と、アルキド樹脂（III）と、を含み、前記フェノール変性アルキド樹脂（Ｉ）の含有量は、前記塗料組成物における樹脂固形分１００質量部に対して５〜４５質量部であり、前記ウレタン変性アルキド樹脂（II）の含有量は、前記塗料組成物における全樹脂固形分１００質量部に対して５〜４５質量部である塗料組成物である。
【００１４】
前記塗料組成物は、前記ウレタン変性アルキド樹脂（II）のウレタン変性率が、１０〜１５％であってもよい。
【００１５】
前記塗料組成物の顔料体積濃度（ＰＶＣ）は、２０．０〜３５．０％であってもよい。
【００１６】
前記塗料組成物は、さらに防錆顔料を含んでいてもよい。
【００１７】
前記塗料組成物は、下塗り塗料であってもよい。
【００１８】
前記塗料組成物は、上塗り塗料であってもよい。
【００１９】
また別の本発明は、上記の塗料組成物を硬化させた塗膜である。
【００２０】
また別の本発明は、上記の塗料組成物を硬化させた塗膜の上に、上記の塗料組成物を硬化させた塗膜が積層された複層塗膜である。
【発明の効果】
【００２１】
本発明の塗料組成物は、優れた速乾性を有し、１Ｄａｙ２Ｃｏａｔが可能となる塗料組成物となる。また、本発明の塗料組成物を硬化させた塗膜は、耐チヂミ性を有する。なお、本発明でいうチヂミとは、下塗り（１層目）の乾燥が不十分なままで上塗り（２層目）を塗装した場合に、塗膜面がチヂミ状態になる、リフティングのことをいう。
【発明を実施するための形態】
【００２２】
＜塗料組成物＞
本発明は、基材上に塗膜を形成するための塗料組成物であって、フェノール変性アルキド樹脂（Ｉ）と、ウレタン変性アルキド樹脂（II）と、アルキド樹脂（III）とを、必須成分として含む。本発明においては、これら成分以外の成分が、塗料組成物に含まれていてもよい。
【００２３】
本発明の塗料組成物は、上記の必須の３成分を特定の組成で含むことにより、優れた速乾性と耐チヂミ性により１Ｄａｙ２Ｃｏａｔが可能となり、同時に、耐候性を有し、さらには光沢を有する塗膜を形成することが可能となる。
【００２４】
［アルキド樹脂（III）］
本発明の塗料組成物に含まれるアルキド樹脂（III）は、多塩基酸成分、多価アルコール成分、および不飽和脂肪酸成分を縮重合することにより得られる樹脂である。本発明においては、一般的な塗料組成物に適用できるアルキド樹脂であれば、特に限定されるものではない。
【００２５】
本発明の塗料組成物において、アルキド樹脂（III）は、溶解性が高く、低粘度であるため作業性を良好とし、また、フロー性にも良好であるため得られる塗膜の光沢に寄与する。
【００２６】
アルキド樹脂の原料となる多塩基酸成分としては、例えば、フタル酸、イソフタル酸、テレフタル酸、トリメリット酸、テトラヒドロフタル酸、コハク酸、マレイン酸、フマル酸、アジピン酸、イタコン酸、アゼライン酸、ピロメリット酸およびそれらの酸無水物等を挙げることができる。
【００２７】
また、多価アルコール成分としては、例えば、エチレングリコール、プロピレングリコール、ブタンジオール、デカンジオール、ジエチレングリコール、ペンタンジオール、ネオペンチルグリコール、グリセリン、トリメチロールエタン、トリメチロールプロパン、ペンタエリスリトール等が挙げられる。
【００２８】
不飽和脂肪酸成分としては、例えば、アマニ油、サフラワー油、大豆油、ごま油、ケシ油、エノ油、トウモロコシ油、トール油、ヒマワリ油、綿実油、キリ油、脱水ヒマシ油、米ぬか油等の乾性油および半乾性油の脂肪酸、ならびにハイジエン脂肪酸で代表される合成不飽和脂肪酸を例示することができる。
【００２９】
本発明に適用できるアルキド樹脂（III）は、縮重合させる原料として、上記の多塩基酸成分、多価アルコール成分、および不飽和脂肪酸成分のほかに、他の成分を含むものであってもよい。他の成分としては、例えば、安息香酸やｐ−ヒドロキシ安息香酸等の一塩基酸が挙げられる。
【００３０】
アルキド樹脂の製造は、公知の方法で行うことが可能である。例えば、上記の各原料成分を、不活性ガス雰囲気中、約２００〜２４０℃で酸価１０以下になるまで脱水縮合する方法が挙げられる。
【００３１】
なお、本発明に適用できるアルキド樹脂（III）は、特に限定されるものではないが、例えば、数平均分子量が１０００〜５０００、油長が３０〜８０であるものが好ましい。
【００３２】
［フェノール変性アルキド樹脂（Ｉ）］
本発明の塗料組成物に含まれるフェノール変性アルキド樹脂（Ｉ）は、上記したアルキド樹脂をフェノール樹脂によって変性して得られる樹脂である。本発明においては、一般的な塗料組成物に適用できるフェノール変性アルキド樹脂であれば、特に限定されるものではない。
【００３３】
本発明の塗料組成物において、フェノール変性アルキド樹脂（Ｉ）は、ベンゼン環を有することに起因して、得られる塗膜の耐溶剤性を高めることが可能となる。さらに、弱溶剤への溶解度が低く、ガラス転移点（Ｔｇ）が高いことで、形成される塗膜に速乾性を与えるとともに、耐チヂミ性を付与する。
【００３４】
アルキド樹脂を変性するためのフェノール樹脂としては、従来公知のフェノール樹脂を適宜選択して使用することができる。例えば、フェノール類とホルムアルデヒド類とを反応させて得られる樹脂を使用することができる。
【００３５】
アルキド樹脂にフェノール樹脂を反応させる方法としては、特に限定されるものではなく、公知の方法を適用することができる。例えば、アルキド樹脂とフェノール樹脂とを混合し、温度１２０〜１８０℃で１〜１０時間程度加熱反応させる方法が挙げられる。
【００３６】
本発明の塗料組成物に含まれるフェノール変性アルキド樹脂（Ｉ）は、市販品を適用することも可能であり、例えば、アルキディア１３４１（ＤＩＣ社製）、アラキード７１０７（荒川化学社製）、ＨＩＲＥＮＯＬ  ＰＬ−１０００Ｓ（Ｋｏｌｏｎ  Ｉｎｄｕｓｔｒｉｅｓ，Ｉｎｃ社製）が挙げられる。
【００３７】
（含有量）
本発明においては、塗料組成物における樹脂固形分１００質量部に対するフェノール変性アルキド樹脂（Ｉ）の含有量は、ウレタン変性アルキド樹脂（II）の含有量が５〜４５質量部となっている条件下で、５〜４５質量部である。８〜４０質量部であることが好ましく、１５〜３０質量部であることが特に好ましい。
【００３８】
塗料組成物における樹脂固形分１００質量部に対するフェノール変性アルキド樹脂（Ｉ）の含有量が、ウレタン変性アルキド樹脂（II）の含有量が５〜４５質量部となっている条件下で、５〜４５質量部であれば、塗り重ねた時の耐チヂミ性を有するとともに、優れた速乾性により１Ｄａｙ２Ｃｏａｔが可能となり、同時に、耐候性を有する塗膜が得られる塗料組成物となる。すなわち、耐チヂミ性、速乾性、耐候性、光沢を、バランスよく有する塗料組成物となる。
【００３９】
［ウレタン変性アルキド樹脂（II）］
本発明の塗料組成物に含まれるウレタン変性アルキド樹脂（II）は、上記したアルキド樹脂の水酸基にイソシアネート基を有する化合物を反応させることによって得られる変性樹脂である。本発明においては、一般的な塗料組成物に適用できるウレタン変性アルキド樹脂であれば、特に限定されるものではない。
【００４０】
本発明の塗料組成物において、ウレタン変性アルキド樹脂（II）は、ウレタン結合を有することに起因して、得られる塗膜の耐候性を高めることが可能となる。同時に、ウレタン結合は凝集力が高く、弱溶剤への溶解度が低いため、耐チヂミ性を付与する。
【００４１】
アルキド樹脂を変性するためのイソシアネート基を有する化合物としては、従来公知の化合物を適宜選択して使用することができる。例えば、ヘキサメチレンジイソシアネート（３量体を含む）、テトラメチレンジイソシアネート、トリメチルヘキサメチレンジイシシアネート等の脂肪族ジイソシアネート、イソホロンジイソシアネート、４，４’−メチレンビス（シクロヘキシルイソシアネート）等の脂環式ポリイソシアネート、４，４’−ジフェニルメタンジイソシアネート、トリレンジイソシアネート、キシリレンジイソシアネート等の芳香族ジイソシアネートが挙げられる。
【００４２】
アルキド樹脂にイソシアネート基を有する化合物を反応させる方法としては、特に限定されるものではなく、公知の方法を適用することができる。例えば、アルキド樹脂の水酸基にイソシアネート基を有する化合物を、触媒の存在下で反応させる方法が挙げられる。使用できる触媒としては、通常のウレタン化反応において使用される触媒であれば特に限定されるものではないが、例えば、トリエチルアミン、Ｎ−エチルモルホリン、トリエチレンジアミン等のアミン系触媒や、ジブチル錫ジラウレート、ジオクチル錫ジラウレート等の錫系触媒等が挙げられる。これらの触媒は、単独または二種以上を混合して使用してもよい。
【００４３】
（含有量）
本発明においては、塗料組成物における樹脂固形分１００質量部に対するウレタン変性アルキド樹脂（II）の含有量は、フェノール変性アルキド樹脂（Ｉ）の含有量が５〜４５質量部となっている条件下で、５〜４５質量部である。７〜４０質量部であることが好ましく、１０〜２０質量部であることが特に好ましい。
【００４４】
塗料組成物における樹脂固形分１００質量部に対するウレタン変性アルキド樹脂（II）の含有量の含有量が、フェノール変性アルキド樹脂（Ｉ）が５〜４５質量部となっている条件下で、５〜４５質量部であれば、優れた速乾性と耐チヂミ性により、1Ｄａｙ２Ｃｏａｔが可能となり、同時に耐候性を有する塗膜が得られる塗料組成物となる。すなわち、耐チヂミ性、速乾性、耐候性、光沢を、バランスよく有する塗料組成物となる。
【００４５】
（ウレタン変性率）
ウレタン変性アルキド樹脂（II）のウレタン変性率は、１０〜１５％であることが好ましい。ウレタン変性率が、１０〜１５％であれば、ウレタン結合による凝集力が高くなり、耐チヂミ性が向上する。
【００４６】
ここで、ウレタン変性アルキド樹脂（II）のウレタン変性率とは、ウレタン変性アルキド樹脂（II）の原料となるアルキド樹脂の質量を１００とした場合における、反応させるイソシアネート基を有する化合物のイソシアネート基のｍｏｌ数を、トリレンジイソシアネートの質量に換算した数値である。トリレンジイソシアネートのイソシアネート当量は８７であるため、以下の式により、ウレタン変性率を求めることができる。
ウレタン変性率（％）＝アルキド樹脂１００に対するイソシアネート化合物の仕込み量×８７／イソシアネート化合物のイソシアネート当量
【００４７】
［その他成分］
本発明の塗料組成物は、必須成分となる、フェノール変性アルキド樹脂（Ｉ）、ウレタン変性アルキド樹脂（II）、アルキド樹脂（III）以外の他の成分を任意に含んでいてもよい。他の成分としては、例えば、顔料、併用樹脂、溶剤、タレ止め・沈降防止剤、色分れ防止剤、消泡・ワキ防止剤、レベリング剤、ホルムアルデヒドキャッチャー剤、ドライヤー等が挙げられる。
【００４８】
本発明の塗料組成物が顔料を含む場合には、適用できる顔料としては、体質顔料、着色顔料、防錆顔料のうちの少なくとも１種であっても、２種以上を併用してもよい。
【００４９】
（防錆顔料）
本発明の塗料組成物は、防錆顔料を含むことが好ましい。防錆顔料を含むことにより、防錆性が付与され、例えば、本発明の塗料組成物を下塗り剤として用いる場合には、防錆機能を有する下塗り塗膜を形成することができる。
【００５０】
防錆顔料としては、塗料組成物に適用できる従来公知の化合物を適宜選択して使用することができる。例えば、リン酸亜鉛、リン酸鉄、リン酸アルミニウム、リン酸カルシウム、亜リン酸亜鉛、亜リン酸カルシウム、シアン化亜鉛、酸化亜鉛、トリポリリン酸アルミニウム、モリブデン酸亜鉛、モリブデン酸アルミニウム、モリブデン酸カルシウム、リンモリブデン酸アルミニウム、リンモリブデン酸アルミニウム亜鉛、亜鉛末（Ｚｎ）、アルミ粉（Ａｌ）等が挙げられる。
【００５１】
（溶剤）
本発明の塗料組成物に適用できる溶剤は、特に限定されるものではないが、弱溶剤であることが好ましい。弱溶剤は、すでに塗装されている塗膜に対しての溶解力が低いため、塗り重ね性を向上させ、塗膜のチヂミを抑制することができる。また、臭気を低減することができる。
【００５２】
弱溶剤としては、脂肪族炭化水素系溶剤を挙げることができ、例えば、ミネラルスピリットやターペン等に代表されるような、高引火点、高沸点、低有害性であるものが好ましい。より具体的には、ミネラルスピリット、ホワイトスピリット、ミネラルターペン、イソパラフィン、ソルベント灯油、芳香族ナフサ、ＶＭ＆Ｐナフサ、ソルベントナフサ等が挙げられる。
【００５３】
［顔料体積濃度（ＰＶＣ）］
本発明の塗料組成物の顔料体積濃度（ＰＶＣ：Ｐｉｇｍｅｎｔ  ｖｏｌｕｍｅ ｃｏｎｃｅｎｔｒａｔｉｏｎ）は、２０〜３５％の範囲であることが好ましく、２５〜３０％であることが特に好ましい。
【００５４】
ここで、顔料体積濃度（ＰＶＣ）とは、塗料組成物における全樹脂分と全顔料との合計固形分に占める顔料の体積百分率（％）を意味する。塗料組成物の顔料体積濃度（ＰＶＣ）が２０〜３５％の範囲であれば、光沢を保持しつつ隠蔽性が良好となる。
【００５５】
＜塗料組成物の調製方法＞
本発明の塗料組成物は、当業者において通常用いられる方法を適用して、調製することができる。例えば、各成分を、ディスパー、ボールミル、Ｓ．Ｇ．ミル、ロールミル、プラネタリーミキサー等で混合することにより調製することができる。
【００５６】
［基材］
本発明の塗料組成物を適用する基材は、特に限定されるものではない。例えば、鉄鋼、アルミニウム、ステンレス等の金属基材や、木部材等が挙げられる。なお、基材は、その用途に応じて様々な形状が存在し、いずれの形状にも適用することができる。
【００５７】
＜塗料組成物の用途＞
本発明の塗料組成物は、下塗り塗料としても、上塗り塗料としても、いずれの態様にも適用することができる。
【００５８】
特に、本発明の塗料組成物は、優れた速乾性を有するとともに、複数回塗り重ねた時の耐チヂミ性を有しており、１Ｄａｙ２Ｃｏａｔが可能な組成物であるため、１日の間に、まず下塗りを実施し、その後に上塗り塗装を重ね塗りすることが可能となる。
【００５９】
＜塗膜＞
（単層塗膜）
本発明の塗膜は、本発明の塗料組成物を硬化させることで得られる。本発明の塗料組成物を、下塗り塗料として用いた場合には、下地塗膜となり、また、上塗り塗料として用いた場合には、表層塗膜を形成することができる。
【００６０】
本発明の塗料組成物を硬化して得られる塗膜は、塗料組成物が防錆顔料を含む場合にはより防錆性が向上する。
【００６１】
また、上塗り塗料として用いた場合には、アルキド樹脂（III）に起因する光沢を有するとともに、ウレタン変性アルキド樹脂（II）に起因する耐候性を、同時に有する表層塗膜となる。
【００６２】
（複層塗膜）
本発明の塗料組成物は、下塗り塗料としても、上塗り塗料としても、いずれの態様にも適用することができるため、本発明の塗料組成物を硬化させた塗膜の上に、さらに、本発明の塗料組成物を硬化させた塗膜を積層して、複層塗膜を形成することができる。
【００６３】
本発明の塗料組成物にて複層塗膜を形成する場合には、下塗り塗料と、上塗り塗料として用いる本発明の塗料組成物は、同一の組成物であっても、異なる組成物であってもよい。目的に応じて、本発明の範囲内で、適宜組成を異ならせて用いることができる。
【実施例】
【００６４】
以下、実施例等によって本発明をさらに詳細に説明するが、本発明はこれらによって限定されるものではない。
【００６５】
＜アルキド樹脂（III）の製造＞
攪拌機、還流冷却器、水分離器、温度制御装置、窒素導入管を備えたフラスコに、亜麻仁油２１．５部、大豆油３２．１部、グリセリン７．１部、ペンタエリスリトール１１．４部、水酸化リチウム０．０４部を仕込み、３０分かけて２４０℃まで昇温した後に、２４０℃にて３０分間維持した。その後、１５０℃まで冷却し、無水フタル酸３１．９部、還流キシロール５部を仕込み、２２０℃まで昇温し、樹脂酸価５になるまで２２０℃で反応させた後、ミネラルターペンを加えて不揮発分が５０％になるよう調整し、アルキド樹脂のワニスを得た。
【００６６】
＜ウレタン変性アルキド樹脂（II）の製造＞
［ウレタン変性アルキド樹脂（II）Ａの製造］
（アルキド樹脂の製造）
攪拌機、還流冷却器、水分離器、温度制御装置、窒素導入管を備えたフラスコに、大豆油５５部、グリセリン１３部、ペンタエリスリトール１３部、水酸化リチウム０．０４部を仕込み、３０分かけて２４０℃まで昇温した後に、２４０℃にて３０分間維持した。その後、１５０℃まで冷却し、無水フタル酸１９部、還流キシロール５部を仕込み、２２０℃まで昇温し、樹脂酸価７になるまで２２０℃で反応させた後、ミネラルターペンを加えて不揮発分が５０％になるよう調整し、アルキド樹脂のワニスを得た。
【００６７】
（アルキド樹脂の変性）
得られたアルキド樹脂のワニス２００部に、トリレンジイソシアネート１２．５部を仕込み、１００℃にて６時間反応させた後、ミネラルターペンを加え、揮発分が５０％になるように調整し、ウレタン変性率１２．５％のウレタン変性アルキド樹脂Ａのワニスを得た。
【００６８】
［ウレタン変性アルキド樹脂（II）Ｂの製造］
トリレンジイソシアネートの仕込み量を５部に変更した以外は、ウレタン変性アルキド樹脂Ａのワニスと同様にして、ウレタン変性率５％のウレタン樹脂変性アルキド樹脂Ｂのワニスを得た。
【００６９】
［ウレタン変性アルキド樹脂（II）Ｃの製造］
トリレンジイソシアネートの仕込み量を１０部に変更した以外は、ウレタン変性アルキド樹脂Ａのワニスと同様にして、ウレタン変性率１０％のウレタン樹脂変性アルキド樹脂Ｃのワニスを得た。
【００７０】
［ウレタン変性アルキド樹脂（II）Ｄの製造］
トリレンジイソシアネートの仕込みを１５部に変更した以外は、ウレタン変性アルキド樹脂Ａのワニスと同様にして、ウレタン変性率１５％のウレタン樹脂変性アルキド樹脂Ｄのワニスを得た。
【００７１】
＜実施例１＞
アルキド樹脂（III）を固形分換算で２７．５部、フェノール変性アルキド樹脂（Ｉ）を固形分換算で２．０部、ウレタン変性アルキド樹脂（II）Ａを固形分換算で５．０部、防錆顔料３．０部を配合処方し、高速ディスパーで３０分間攪拌することによって、塗料組成物を調製した。なお、塗料組成物には、溶媒としてミネラルスピリット、上記以外の成分として、酸化チタン、体質顔料、タレ止め剤、消泡剤、ドライヤー等を配合した。
【００７２】
＜実施例２〜２８、比較例１〜３＞
表１〜７に示される配合処方に従って、実施例１の塗料組成物の調製方法と同様にして、実施例２〜２８および比較例１〜３の塗料組成物を調製した。なお、実施例２〜２８および比較例１〜３の表中において、防錆顔料「有り」とは、実施例１と同様に防錆顔料を３．０部配合処方したことを示す。
【００７３】
表１〜７における樹脂成分において、括弧内で示された数値は、塗料組成物における樹脂固形分の合計を１００質量％とした場合の、それぞれの成分の質量比率である。また、実施例２１はウレタン変性アルキド樹脂（II）Ｂを５．０部配合した例であり、実施例２２および２３はウレタン変性アルキド樹脂（II）Ｃ、ウレタン変性アルキド樹脂（II）Dを各々５．０部配合した例である。表１〜７には、ウレタン変性アルキド樹脂（II）のウレタン変性率、および得られた塗料組成物の顔料体積濃度（ＰＶＣ）を併記する。
【００７４】
実施例および比較例で用いた各配合成分を、以下に示す。
アルキド樹脂（III）：上記で得られたアルキド樹脂のワニス
ウレタン変性アルキド樹脂（II）Ａ：上記で得られたウレタン変性アルキド樹脂（II）Ａのワニス
ウレタン変性アルキド樹脂（II）Ｂ：上記で得られたウレタン変性アルキド樹脂（II）Ｂのワニス
ウレタン変性アルキド樹脂（II）Ｃ：上記で得られたウレタン変性アルキド樹脂（II）Ｃのワニス
ウレタン変性アルキド樹脂（II）Ｄ：上記で得られたウレタン変性アルキド樹脂（II）Ｄのワニス
フェノール変性アルキド樹脂（Ｉ）：アルキディア１３４１（ＤＩＣ社製）
防錆顔料：亜リン酸カルシウム
【００７５】
［評価］
実施例１〜２８および比較例１〜３で得られた塗料組成物について、以下の方法にて、耐チヂミ性、耐候性、光沢、隠蔽性、防錆性について、評価を行った。結果を表１〜７に示す。
【００７６】
（耐チヂミ性）
得られた塗料組成物を、１０％に希釈した。ブリキ板を準備し、１０％希釈塗料組成物を４−２２ＭＩＬサジングテスターにて塗布し、水平に置いて２３℃湿度５０％で、６時間養生して下塗り塗膜を形成した。形成した下塗り塗膜の上に、１０％希釈塗料組成物を、乾燥後の膜厚が３５μｍとなるように刷毛で塗布して、上塗塗膜を形成した。形成した上塗塗膜を目視で観察し、以下の評価基準でチヂミが発生した下塗り塗膜の厚みを確認することで、耐チヂミ性について評価した。
◎：  下塗り塗膜が１２ＭＩＬ以上でチヂミ発生
○：  下塗り塗膜が９ＭＩＬでチヂミ発生
△：  下塗り塗膜が８ＭＩＬでチヂミ発生
×：  下塗り塗膜が７ＭＩＬ以下でチヂミ発生
【００７７】
（光沢）
ＪＩＳ  Ｋ  ５５１６  ７．１１に従って、鏡面光沢度を評価した。具体的には、ガラス板に、無希釈の塗料組成物を４ＭＩＬアプリケータで塗装し、水平に置いて、２３℃で４８時間乾燥後に、デジタル変角光沢計（スガ試験機株式会社製「ＵＧＶ−５Ｋ」）を用いて６０度グロスを測定した。評価基準を以下に示す。
◎：  ８５以上
○：  ８０以上８５未満
△：  ７５以上８０未満
×：  ７５未満
【００７８】
（隠蔽性）
ＪＩＳ  Ｋ  ５５１６  ７．９に従って、隠蔽率を評価した。すなわち、ＪＩＳ  Ｋ  ５６００−４−１  ４．１．２  方法Ｂの隠蔽率試験に従って評価した。具体的には、塗料の一般的な試験方法に用いる隠蔽率試験紙（日本テストパネル株式会社製）に、無希釈の塗料組成物を４ＭＩＬアプリケータによって塗装し、２３℃で４８時間乾燥後に、色彩色差計（コニカミノルタ社製、ＣＲ―４００）を用いて、白色部（ＹＷ）と黒色部（ＹＢ）における三刺激値Ｙを測定し、隠ぺい率ＹＢ／ＹＷを百分率で算出した。評価基準を以下に示す。
◎：  ９５以上
○：  ９０以上９５未満
△：  ８５以上９０未満
×：  ８０以上８５未満
【００７９】
（耐候性、防錆性評価用試験板の作製）
耐候性評価、および防錆性評価用の試験板を作製するにあたり、基材として、みがき鋼板（１５０×７０×０．８ｍｍ）を準備した。まず、みがき鋼板表面の防錆油を溶剤（キシレン）で洗浄し、溶剤をウエスでふき取った。そして、溶剤をふき取ったみがき鋼板の裏面に、錆止め塗料組成物（ハイポンファインプライマーＩＩ、日本ペイント株式会社製）を塗装し、裏面をバックシールした。みがき鋼板の裏面の錆止め塗料が乾燥した後、みがき鋼板の表面に、実施例１〜２８、および比較例１〜３で得られた塗料組成物を、塗布量が１００〜１２０ｇ／ｍ２なるように、刷毛を用いて塗装した。室温にて２４時間放置後、試験板の側面（端面）を上述の錆止め塗料組成物にて塗装し、側面をサイドシールした。さらに、室温にて６日間放置乾燥することで、耐候性評価、および防錆性評価用の試験板を得た。
【００８０】
（耐候性）
上記で作成した試験板をＪＩＳ  Ｋ  ５５１６  ７．１７に従って、屋外暴露により耐候性を白亜化テープで評価した。なお、暴露期間は１年とした。評価基準を以下に示す。
◎：  膨れ、はがれ、および割れがなく、色とつやの変化の程度が大きくない。白亜化等級３以下。        
○：  膨れ、はがれ、および割れがなく、色とつやの変化の程度が大きくない。白亜化等級４。
△：  膨れ、はがれ、および割れがなく、色とつやの変化の程度が大きくない。白亜化等級５。
×：  膨れ、はがれ、および割れがなく、色とつやの変化の程度が大きい。白亜化等級５。
【００８１】
（防錆性）
上記で作成した試験板をＪＩＳ  Ｋ  ５６７４  ７．１２に記載の試験方法に従って、ＪＩＳ  Ｋ  ５６００  ７．９の附属書１（サイクルＤ）に示す条件の試験を３６サイクル行ない、サイクル腐食性を評価した。評価基準を以下に示す。
◎：  一般面に錆が無く、カット部の片側最大フクレ幅またはサビ幅が１．７ｍｍ未満
○：  一般面に錆が無く、カット部の片側最大フクレ幅またはサビ幅が１．７ｍｍ以上２．０ｍｍ未満
△：  一般面に錆が無く、カット部の片側最大フクレ幅またはサビ幅が２．０ｍｍ以上
×：  一般面に錆が認められ、カット部の片側最大フクレ幅またはサビ幅が２．０ｍｍ以上
【００８２】
【表１】
2020063329.tif 000002
【００８３】
【表２】
2020063329.tif 000003
【００８４】
【表３】
2020063329.tif 000004
【００８５】
【表４】
2020063329.tif 000005
【００８６】
【表５】
2020063329.tif 000006
【００８７】
【表６】
2020063329.tif 000007
【００８８】
【表７】
2020063329.tif 000008